(57)【要約】      （修正有）【課題】包装材料として、表面強度向上と隠蔽性付与・低比重化を高い水準で両立する積層ポリオレフィン系発泡フィルムを提供する。【解決手段】  発泡層（Ａ）と表面層（Ｃ）の間に中間層（Ｂ）を設けた、３種類以上の層から構成された積層ポリオレフィン系発泡フィルムであって、（ｉ）該発泡層（Ａ）のみが発泡していること。（ｉｉ）該中間層（Ｂ）に、プロピレンα−オレフィン共重合体を一種類以上含有し、含有量が、該中間層全体に対して３０重量％〜７０重量％であること。（ｉｉｉ）該表面層（Ｃ）を形成する樹脂の少なくとも一種類がプロピレン単独重合体であり、含有量が該表面層全体に対して８０重量％以上を占めること。（ｉｖ）該発泡層（Ａ）、該中間層（Ｂ）、該表面層（Ｃ）の層構成比が、フィルム全体厚みの、それぞれ５０〜８５％、１０〜３０％、４〜２０％であること。【選択図】      なし【特許請求の範囲】
【請求項１】
発泡層（Ａ）と表面層（Ｃ）の間に中間層（Ｂ）を設けた、３種類以上の層から構成された積層ポリオレフィン系発泡フィルムであって、下記（ｉ）〜（ｉｖ）を満たすことを特徴とする積層ポリオレフィン系発泡フィルム。
（ｉ）該発泡層（Ａ）のみが発泡していること。
（ｉｉ）該中間層（Ｂ）に、冷キシレン可溶分が３重量％以下でありメルトフローレートが５ｇ／１０分以下であるプロピレンα−オレフィン共重合体を一種類以上含有し、該プロピレンα−オレフィン共重合体の含有量が、該中間層（Ｂ）全体に対して３０重量％〜７０重量％であること。
（ｉｉｉ）該表面層（Ｃ）を形成する樹脂の少なくとも一種類がプロピレン単独重合体であり、該プロピレン単独重合体の含有量が該表面層（Ｃ）全体に対して８０重量％以上を占めること。
（ｉｖ）該発泡層（Ａ）、該中間層（Ｂ）、該表面層（Ｃ）の層構成比が、フィルム全体厚みの、それぞれ５０〜８５％、１０〜３０％、４〜２０％であること。
【請求項２】
前記発泡層（Ａ）を形成する樹脂が、プロピレンを主たるモノマー単位として含むオレフィン系樹脂であることを特徴とする請求項１記載の積層ポリオレフィン系発泡フィルム。
【請求項３】
前記発泡層（Ａ）に無機質あるいは有機質の微細粒子からなる発泡核剤が含まれてなることを特徴とする請求項１又は２記載の積層ポリオレフィン系発泡フィルム。
【請求項４】
前記発泡核剤の含有量が、該発泡層（Ａ）全体の８重量％〜１８重量％であることを特徴とする請求項１〜３いずれかに記載の積層ポリオレフィン系発泡フィルム。
【発明の詳細な説明】
【技術分野】
【０００１】
本発明は、積層ポリオレフィン系発泡フィルムに関し、詳しくは、高い表面強度と、発泡による隠蔽性付与・低比重化とを両立したことを特徴とする、各種包装材料構成要素、特に印刷ラベルとして使用した場合に有用な、積層ポリオレフィン系発泡フィルムに関する。
【背景技術】
【０００２】
一般的に、包装材料は、内容物の種類等の目的・用途に応じて隠蔽性、バリア性、美観性などの性質を考慮し、適切な素材・構成が選択される。
【０００３】
そのような包装材料の重要な特性の１つとして表面強度が挙げられる。特に近年、商品表示用のラベルとして紙に代わって樹脂フィルムが用いられており、紙に対して有利な点としては、水濡れに強い点、印刷などによる意匠性が優れている点、表面にテープなどの粘着物質を貼付し剥離・再貼付出来る点、そして粘着物質を塗布して貼付したラベルが再剥離可能な点等が挙げられる。これは昨今の環境問題対策におけるゴミの分別リサイクルにおいて、また、用途によっては何度でも貼付、剥離が可能な事が重要な利点として挙げられる。特許文献１ではポリプロピレン系樹脂を基材とし、その表面に印刷し、裏面に粘着剤層を設けたディレードラベルについて紹介している。
【０００４】
また、包装材料としてのもう一つの重要な特性として隠蔽性が挙げられる。包装用フィルムの隠蔽性付与の方策として  （１）印刷、（２）顔料や着色剤等の練り込み、添加、（３）発泡核剤添加による延伸時の発泡の利用などが挙げられるが、クッション性、断熱性も合わせて付与出来る方法として、（３）の発泡核剤添加は主流の一つといえる。さらに、発泡核剤の添加は、発泡によってフィルム全体を軽量化（低比重化）できるため、紙の代替品として違和感なく使用できることも重要な利点として挙げることができる。
【０００５】
また延伸時の発泡による隠蔽性付与においては、樹脂と発泡核剤を非相溶状態にしておくことでパール調やマット調といった特殊な外観を形成可能なことはすでに公知となっている。このように包装用フィルムの、隠蔽性・クッション性・断熱性・特殊な外観の付与、軽量化を達成する手段として、発泡核剤の添加によるフィルムの発泡は効果的である。また、特許文献２では結晶性ポリプロピレン系樹脂に対してポリプロピレンを主成分とする共重合体、無機質フィラ−を含有することを特徴とする、真珠様光沢性を有する二軸延伸ポリプロピレン系フィルムが提案されている。
【０００６】
上述したように、包装材料として、表面強度の向上と発泡剤の添加による隠蔽性付与・低比重化は何れも重要な特性であるが、これらを高い水準で両立するフィルムのデザインは難しい。すなわち、発泡フィルムでは、発泡によって発生したボイド（空隙）のために非発泡フィルムと比較して層間強度が低くなるため、表面強度が低下してしまうという問題がある。
【０００７】
また、特許文献３では、ラベル表面素材として、ボイドを含有するコア層にスキン層を積層した構成のフィルムが提案されているが、十分な表面強度を得るには至っていない。
【特許文献１】特許第３５１４８１９号
【特許文献２】特許第３２８１４１０号
【特許文献３】特開２００２−３０１７９７号公報
【発明の開示】
【発明が解決しようとする課題】
【０００８】
本発明は、上記の様な事情に着目してなされたものであり、その目的は、包装材料として、表面強度向上と隠蔽性付与・低比重化を高い水準で両立する積層ポリオレフィン系発泡フィルムを提供しようとするものである。
【課題を解決するための手段】
【０００９】
本発明者らは上記課題を解決するため鋭意検討した結果本発明に到達した。
すなわち、本発明は、以下の（１）〜（４）の発明である。
（１）  発泡層（Ａ）と表面層（Ｃ）の間に中間層（Ｂ）を設けた、３種類以上の層から構成された積層ポリオレフィン系発泡フィルムであって、下記（ｉ）〜（ｉｖ）を満たすことを特徴とする積層ポリオレフィン系発泡フィルム；
（ｉ）該発泡層（Ａ）のみが発泡していること。
（ｉｉ）該中間層（Ｂ）に、冷キシレン可溶分が３重量％以下でありメルトフローレートが５ｇ／１０分以下であるプロピレンα−オレフィン共重合体を一種類以上含有し、該プロピレンα−オレフィン共重合体の含有量が、該中間層（Ｂ）全体に対して３０重量％〜７０重量％であること。
（ｉｉｉ）該表面層（Ｃ）を形成する樹脂の少なくとも一種類がプロピレン単独重合体であり、該プロピレン単独重合体の含有量が該表面層（Ｃ）全体に対して８０重量部以上を占めること。
（ｉｖ）該発泡層（Ａ）、該中間層（Ｂ）、該表面層（Ｃ）の層構成比が、フィルム全体厚みの、それぞれ５０〜８５％、１０〜３０％、４〜２０％であること。
（２）該（１）の発泡層（Ａ）を形成する樹脂が、プロピレンを主たるモノマー単位として含むオレフィン系樹脂であることを特徴とする積層ポリオレフィン系発泡フィルム；
（３）該発泡層（Ａ）に無機質あるいは有機質の微細粒子からなる発泡核剤が含まれてなることを特徴とする積層ポリオレフィン系発泡フィルム；
（４）該（３）の発泡核剤の含有量が、該発泡層（Ａ）全体の８重量％〜１８重量％であることを特徴とする積層ポリオレフィン系発泡フィルム：
【００１０】
上記の様に、本発明に係る積層ポリオレフィン系発泡フィルムでは、発泡層と表面層の間に中間層を設けた、３種類以上の層から構成された積層ポリオレフィン系発泡フィルムであり、前記の構成を有することにより、表面強度の向上と隠蔽性付与・低比重化とを高い水準で両立させたものである。
【発明の効果】
【００１１】
本発明により、表面強度向上と隠蔽性付与・低比重化とを両立させた、包装材料に好適な積層ポリオレフィン系発泡フィルムを得ることが可能となる。こうして得られた本発明の積層ポリオレフィン系発泡フィルムは、印刷ラベル等に使用した場合にテープを剥がす際のフィルムの剥離が起こりにくく、又、内容物が透けて見えることがないといった効果を奏する。
【発明を実施するための最良の形態】
【００１２】
本発明における発泡層（Ａ）と中間層（Ｂ）と表面層（Ｃ）の３層から構成された積層ポリオレフィン系発泡フィルムの、発泡層（Ａ）に使用されるベース樹脂は、オレフィン系樹脂であれば特に限定はされないが、プロピレンを主たるモノマー単位として含むものが好適であり、プロピレン単独重合体のほか、プロピレンと共重合可能なα―オレフィン、すなわち、エチレン、ブテン、ペンテン、ヘキセン、４−メチルペンテン−１等を共重合せしめた共重合体を使用することができる。該共重合体においてはプロピレンが９０モル％以上の重合体であることが好ましい。
【００１３】
上記ポリプロピレン系樹脂は、メルトフローレート（ＭＦＲ、ＪＩＳ−Ｋ６７５８；２３０℃、２１．１８Ｎ）が好ましくは０．５〜４０ｇ／１０分、特に１〜１５ｇ／１０分のものが好ましい。また融点は好ましくは１２０〜１８０℃であり、特に好ましくは１５０〜１７０℃である。
【００１４】
本発明の積層ポリオレフィン系発泡フィルムは、発泡層（Ａ）のみが発泡していることが必要である。そのために、本発明の積層ポリオレフィン系発泡フィルムの発泡層（Ａ）には、発泡核剤として無機質あるいは有機質の微細粒子を配合することが好ましい。発泡核剤の配合量としては８重量％〜１８重量％が好ましく、特に１０重量％〜１５重量％であることが好ましい。発泡核剤が８重量％以上であれば良好な発泡が得られ、低比重化、隠蔽性付与が可能となり、１８重量％以下であればボイド率（空隙率）が高くならず、層間強度を損なう可能性はほとんど生じない。
【００１５】
本発明の積層ポリオレフィン系発泡フィルムの発泡層（Ａ）における発泡のメカニズムは、発泡核剤として無機質あるいは有機質の微細粒子を配合することで、微細粒子と樹脂の間で界面剥離が発生し、真空又はそれに近いボイド（空隙）となり、その後の製膜工程でボイド内に空気が流入して発泡が起こっているものと推定される。
【００１６】
上記発泡核剤として使用する無機質微細粒子としては、二酸化珪素、炭酸カルシウム、タルク、カオリン、雲母、ゼオライトなどが挙げられ、特に炭酸カルシウムが好ましい。また、炭酸カルシウムの場合は顔料である二酸化チタンを併用すると相乗効果を奏し、より良好な発泡が得られ、低比重化、隠蔽性付与が可能となるので特に好ましい。この場合の炭酸カルシウムと二酸化チタンの併用割合は、重量比で１：０．５〜１：２が好ましい。これらの形状は、球状、楕円状、円錐状、不定形と種類を問うものではなく、その粒子径、粒度分布も通常フィルムに使用されるものが使用でき、フィルムの用途、使用法により、フィルムの隠蔽性及び層間強度を損なわない範囲で所望のものを使用、配合することができる。
【００１７】
また、上記発泡核剤として使用する有機質微細粒子としては、アクリル、アクリル酸メチル、スチレン−ブタジエン等の架橋体粒子を使用することができ、形状、大きさに関しては無機質微細粒子と同様にフィルムの隠蔽性及び層間強度を損なわない範囲で本分野で公知の様々なものを使用することが可能である。
【００１８】
また、これら無機質あるいは有機質の微細粒子表面に各種の表面処理を施すことも可能であり、また、これらは単独で使用し得るほか、上述したように２種以上を併用することも可能である。
【００１９】
本発明の積層ポリオレフィン系発泡フィルムの発泡層（Ａ）には、発泡剤を配合することも可能である。発泡剤としては、例えば、プロパン、ｎ−ブタン、ｉ−ブタン、ペンタン、ヘキサン等の脂肪族炭化水素系、或いはシクロブタン、シクロペンタン、シクロヘキサン等の環式脂肪族炭化水素系などの「揮発性発泡剤」、アゾジカルボンアミド、アゾビスイソブチルニトリル、重炭酸ナトリウム、炭酸アンモニウム、アルカリ金属炭酸塩、炭酸水素アンモニウム、アルカリ金属水素塩等の「分解型発泡剤」、を挙げることができ、更には「無機発泡剤」として空気、二酸化炭素、窒素等を例示することができる。また、本発明の積層ポリオレフィン系発泡フィルムの発泡層（Ａ）には、通常ポリオレフィンフィルムに配合される公知の顔料（前記の発泡核剤で挙げられたものを除く）、安定剤、帯電防止剤、紫外線吸収剤、加工助剤、可塑剤も適宜配合できる。
【００２０】
本発明の積層ポリオレフィン系発泡フィルムの中間層（Ｂ）に使用される樹脂は、冷キシレン可溶分が３重量％以下でありメルトフローレートが５ｇ／１０分以下であるプロピレンα−オレフィン共重合体を一種類以上含有し、該プロピレンα−オレフィン共重合体の含有量が、中間層（Ｂ）全体に対して３０重量％〜７０重量％であることが必要である。プロピレンα−オレフィン共重合体は、後述する表面層として使用されているプロピレン単独重合体と比べて結晶性が小さい為、柔らかく、このプロピレンα−オレフィン共重合体を中間層（Ｂ）として用いることによって、発泡層（Ａ）と表面層（Ｃ）を柔軟に結びつけ、表面強度を格段に向上させることができる。但し、該中間層（Ｂ）においては発泡していないことが必要である。中間層が発泡すると、ボイドにより表面強度が弱くなってしまうためである。
【００２１】
冷キシレン可溶分が３重量％を超えるプロピレンα−オレフィン共重合体のみで中間層（Ｂ）が形成される場合は、中間層中の結晶成分が少な過ぎるためフィルムの「腰」がなくなり、表面強度の低下やフィルムのカールが発生し易くなる。同様にメルトフローレートが５ｇ／１０分を超える場合も中間層中のポリマー鎖が短いことに起因してフィルムの「腰」がなくなり、表面強度の低下やフィルムのカールが発生し易くなる。
【００２２】
冷キシレン可溶分が３重量％以下でありメルトフローレートが５ｇ／１０分以下であるプロピレンα−オレフィン共重合体の含有量が、３０重量％未満では樹脂の柔軟性が劣りフィルム表面強度の向上を得ることが難しくなる。また、７０重量％を超えると結晶成分が少なくなり過ぎる為、フィルムの「腰」感がなくなり、裂けやすく製膜性が悪く、また、表面強度が低下し易くなる。
【００２３】
本発明の積層ポリオレフィン系発泡フィルムの中間層（Ｂ）に使用されるプロピレンα−オレフィン共重合体は、プロピレンと他のα―オレフィンとの共重合体であり、プロピレンと共重合可能なα―オレフィン、すなわち、エチレン、ブテン、ペンテン、ヘキセン、４−メチルペンテン−１等を共重合せしめた共重合体を指す。該共重合体においてはプロピレンが９０モル％以上の重合体であることが好ましい。このプロピレンα−オレフィン共重合体は、２種類以上を併用することができる。又、このプロピレンα−オレフィン共重合体と他の重合体、例えばプロピレン単独重合体等を併用してもよい。このポリプロピレン系樹脂は、発泡層（Ａ）で用いられるものと同じものが使用できる。
【００２４】
本発明の積層ポリオレフィン系発泡フィルムの中間層（Ｂ）には、本発明の効果を損なわない範囲であれば、隠蔽性、生産性等を向上させる手段として、顔料等の無機質あるいは有機質の微細粒子を配合することも可能である。これらの微細粒子の粒子径も、フィルムの用途、使用法によりフィルムの層間強度を損なわない範囲で所望のものを使用配合することができる。ただし、延伸によりベース樹脂との界面でボイドを発生させる物質は配合できない。
【００２５】
また、本発明の積層ポリオレフィン系発泡フィルムの中間層（Ｂ）には、通常ポリオレフィンフィルムに配合される公知の安定剤、帯電防止剤、紫外線吸収剤、加工助剤、可塑剤も適宜配合できる。
【００２６】
本発明の積層ポリオレフィン系発泡フィルムの表面層（Ｃ）は、その形成する樹脂の少なくとも一種類がプロピレン単独重合体であり、該プロピレン単独重合体が表面層（Ｃ）全体の８０重量部以上を占めることが必要である。このポリプロピレン系樹脂は、発泡層（Ａ）で用いられるものと同じものが使用できる。
表面層（Ｃ）を形成する樹脂として前述のプロピレンα−オレフィン共重合体などの柔らかい樹脂が多いと、表面にテープ等の粘着物を貼付し剥離する際に表面層樹脂がテープにとられて破れてしまうためである。また、添加量が８０重量部未満である場合も同様の結果となってしまう。さらに、該表面層（Ｃ）においては発泡していないことが必要である。表面層が発泡していても同様の結果となってしまうためである。
【００２７】
また、本発明の積層ポリオレフィン系発泡フィルムの表面層（Ｃ）に使用される、前記プロピレン単独重合体以外の樹脂としては、プロピレンと共重合可能なα―オレフィン、すなわち、エチレン、ブテン、ペンテン、ヘキセン、４−メチルペンテン−１などを共重合せしめた共重合体を挙げることができる。該共重合体においてはプロピレンが９０モル％以上の重合体であることが好ましい。
【００２８】
本発明の積層ポリオレフィン系発泡フィルムの表面層（Ｃ）には、本発明の効果を損なわない範囲であれば、隠蔽性、生産性等を向上させる手段として、顔料等の無機質あるいは有機質の微細粒子を配合することも可能である。これらの微細粒子の粒子径も、フィルムの用途、使用法によりフィルムの層間強度を損なわない範囲で所望のものを使用配合することができる。ただし、延伸によりベース樹脂との界面でボイドを発生させる物質は配合できない。
【００２９】
また、本発明の積層ポリオレフィン系発泡フィルムの表面層（Ｃ）にも、通常ポリオレフィンフィルムに配合される公知の安定剤、帯電防止剤、紫外線吸収剤、加工助剤、可塑剤も適宜配合できる。
【００３０】
本発明の積層ポリオレフィン系発泡フィルムの厚みは、その用途や使用方法によって異なるが、一般的に包装フィルムとしては１０〜２００μｍ程度であるのが好ましく、機械的強度やハンドリングの点において、より好ましくは２０〜１５０μｍ程度である。
【００３１】
また、本発明の積層ポリオレフィン系発泡フィルムにおいては、発泡層（Ａ）、中間層（Ｂ）、表面層（Ｃ）の層構成比がフィルム全体厚みのそれぞれ５０〜８５％、１０〜３０％、４〜２０％であることが必要である。このとき、フィルム全体の厚みに対して発泡層（Ａ）の厚みが５０％未満の場合、フィルム全体に対して発泡不足の状態となって低比重化できず、一方、８５％を超える場合はフィルム全体に対してボイド率が増加した状態となり、表面強度の低下を招く。また、中間層（Ｂ）の厚みが１０％未満であると、表面強度が低下し、３０％を超えると発泡不足の状態となり、低比重化できない。表面層（Ｃ）の厚みが４％未満の場合、表面強度の低下が起こり、一方、２０％を超える場合は発泡不足の状態となり、低比重化できない。
【００３２】
尚、本発明における樹脂組成にて発泡層（Ａ）と表面層（Ｃ）の間に中間層（Ｂ）を設けた積層ポリオレフィン系発泡フィルムを製造する方法は、特に限定されるものではなく、通常の押し出し機、例えばＴダイ法などで原反を製造し、適宜、所望の温度、倍率で延伸することで製造することができる。例えば、一般的なポリオレフィンの場合の製造条件となんら変わるものではなく、押し出し温度１５０〜３００℃の温度で溶融押し出しした樹脂組成物を、１０〜１００℃の冷却ロールで固化させたシートに延伸を施すことによって得られる。
【００３３】
但し、本発明の積層ポリオレフィン系発泡フィルムは３種類以上の樹脂層を積層することが必須であり、その積層方法は、発泡層（Ａ）用、中間層（Ｂ）用、表面層（Ｃ）用の樹脂をそれぞれ別々の押し出し機にて溶融混練し、３つの押し出し機から押し出される樹脂量を、前述した層構成比となるようそれぞれ制御しながら、Ｔダイ内にて、発泡層（Ａ）、中間層（Ｂ）、表面層（Ｃ）の順に積層して押し出すことが好ましい実施態様である。
【００３４】
延伸工程では、面積倍率で８〜５０倍程度、好ましくは１０〜４０倍程度に延伸することができる。また、延伸方法は、１軸延伸、２軸延伸を問うものではなく、２軸延伸の場合も、同時２軸延伸法、逐次２軸延伸法、インフレーション法などで実施することができるが逐次２軸延伸が一般的である。
【００３５】
逐次２軸延伸の場合は、一般的には縦方向に延伸した後、横方向に延伸する方法が採用されているが、逆の順序で延伸する方法で実施してもかまわない。また２軸延伸後、熱処理によりポリオレフィンの配向を固定することが好ましいが、２軸延伸後、熱処理工程を供する前に長手方向および／または幅方向に再延伸を行ってもよい。さらに、延伸工程またはその前後において、フィルムの片面または両面にコロナ放電処理や所定の塗布処理を施すことも何ら制限を受けない。
【実施例】
【００３６】
次に本発明の内容および効果を実施例によって説明するが、本発明は、その要旨を逸脱しないかぎり以下の実施例に限定されるものではない。尚、本明細書中における特性値の測定方法は以下の通りである。
【００３７】
［冷キシレン可溶分］
実施例１，２、比較例１〜５で使用した樹脂試料１ｇを精秤し、沸騰キシレン１００ｍｌに完全に溶解させた後、２０℃に降温し、４時間放置する。その後、これを析出物と溶液とにろ別し、ろ液を乾固して乾燥する。その重量を測定して測定試料に対する重量％を求め、冷キシレン可溶分とした。
【００３８】
［メルトフローレート：ＭＦＲ］
実施例１，２、比較例１〜５で使用した樹脂試料を、ＪＩＳ−Ｋ６７５８に示されるポリプロピレン試験方法（２３０℃、２１．１８Ｎ）に準拠して測定した。
【００３９】
［表面強度］
実施例１，２、比較例１〜５で得られたフィルムをサンプルとし、表面層（Ｃ）の表面にセロテープ（ニチバン製、１８ｍｍ幅）を気泡が入らないように貼着し、一端を指でつまんで急激剥離し、層間剥離もしくは凝集破壊の有無・程度を目視で確認する。剥離角度は試験サンプルを平面に保ち約１５０°方向で実施した。
クラス１・・・全体が剥離または凝集破壊した。
クラス２・・・ほとんどが剥離または凝集破壊した。
クラス３・・・半分程度が剥離または凝集破壊した。
クラス４・・・ほとんどが剥離または凝集破壊しない。
クラス５・・・全く剥離または凝集破壊しない。
【００４０】
［見かけ比重］
実施例１，２、比較例１〜５で得られたフィルムをサンプルとし、２８０ｍｍ×４００ｍｍのサイズにカットし、化学天秤にて重さを測定する。その後ダイヤルゲージを用いて厚みを測定する。それらの結果を以下の式（１）に当てはめ、算出する。
見かけ比重（ｇ／ｃｍ３）
＝重さ（ｇ）／（面積（ｃｍ２）×厚み（μｍ）×１０−４）…（１）    
【００４１】
［隠蔽性］
実施例１，２、比較例１〜５で得られたフィルムをサンプルとし、ＪＩＳ−Ｋ７１０５に準拠して全光線透過率を測定した。全光線透過率は、隠蔽性に関しては小さいほど好ましいが、一般的に２０％以下であれば十分な隠蔽性を得ることができる。
【００４２】
［製膜性］
実施例１，２、比較例１〜５にてフィルムを製造する際に、製膜性について次のように評価した。
○・・・「腰」感があり、カール等の発生なく、問題なく製膜できる。
△・・・「腰」感が弱く、取り扱い性に若干問題あり。
×・・・「腰」感が無くて破れ易く、カールが激しい。
【００４３】
［実施例１］
一番目の押し出し機にて、発泡層（Ａ）として
ポリプロピレン単独重合体Ｘ（ＭＦＲ＝２．５ｇ／１０分、冷キシレン可溶分３．３重量％）７０重量部、
炭酸カルシウム含有マスターバッチ［ポリプロピレン単独重合体Ｘ４０重量％、炭酸カルシウム（備北粉化工業社製、ＰＯ１５０Ｂ−１０）４８重量％、
二酸化チタン（堺化学社製、ルチル型）１２重量％］２３重量部、
二酸化チタンマスターバッチ（大日本インキ社製、Ｌ−１１１４５Ｍ；ポリプロピレン単独重合体／ニ酸化チタン＝４０／６０（重量比））７重量部
を混合後、２５０℃の樹脂温度で溶融押し出しし、
【００４４】
二番目の押し出し機にて、中間層（Ｂ）として、
ポリプロピレン単独重合体Ｘ２０重量部、ポリプロピレン単独重合体Ｙ（ＭＦＲ＝７．０ｇ／１０分、冷キシレン可溶分３．６重量％）３０重量部、
プロピレン−エチレン−ブテン共重合体（Ｐｒ−Ｅｔ−Ｂｕ）（ＭＦＲ＝３ｇ／１０分、プロピレン成分９０．５％、エチレン成分２．５％、ブテン成分７％、冷キシレン可溶分１．６重量％）５０重量部
を２６０℃の樹脂温度にて溶融押し出しし、
【００４５】
三番目の押し出し機にて、表面層（Ｃ）として、
ポリプロピレン単独重合体Ｘ  ３０重量部、
ポリプロピレン単独重合体Ｙ  ７０重量部
を２６０℃の樹脂温度で溶融押し出しし、
【００４６】
３つの押し出し機から押し出される樹脂量を、前述した層構成比となるようそれぞれ制御しながらＴダイ内にて、発泡層（Ａ）、中間層（Ｂ）、表面層（Ｃ）の順に積層し、８０℃の冷却ロールにて冷却固化し、未延伸シートを得た。引き続き、１２０℃に加熱された金属ロール間で、周速差を利用してタテ方向に４．５倍延伸し、さらにテンター延伸機に導入し、ヨコ方向に９．５倍の延伸を行った上で、フィルムワインダーにより巻き取って、発泡層（Ａ）、中間層（Ｂ）、及び表面層（Ｃ）の３層構成の積層ポリオレフィン系発泡フィルムを得た。最終的なフィルム厚みは、発泡層２８μｍ、中間層１０μｍ、表面層２μｍで、合計４０μｍであった。
本フィルムの組成、特性値を表１に示すが、本フィルムは、高い表面強度と隠蔽性・低比重を両立したフィルムであった。製膜性についても、特にカール等の発生もなく、良好であった。
【００４７】
［実施例２］
実施例１の中間層（Ｂ）の組成を、二酸化チタンマスターバッチ（大日本インキ社製、Ｌ−１１１４５Ｍ）５重量部、ポリプロピレン単独重合体Ｙ３５重量部、プロピレン−エチレン−ブテン共重合体（ＭＦＲ＝３ｇ／１０分、プロピレン成分９０．５％、エチレン成分２．５％、ブテン成分７％、冷キシレン可溶分１．６重量％）６０重量部とした以外は実施例１と同様の方法で、発泡層（Ａ）、中間層（Ｂ）、及び表面層（Ｃ）の３層構成の積層ポリオレフィン系発泡フィルムを得た。
本フィルムの組成、特性値を表１に示すが、本フィルムは実施例１のフィルムと比較し、表面強度は上回っており、見かけ比重が大きくなったものの隠蔽性が良好となった。製膜性についても、特にカール等の発生もなく、良好であった。
【００４８】
［比較例１］
実施例１において、中間層（Ｂ）の組成を、炭酸カルシウム含有マスターバッチ[ポリプロピレン単独重合体Ｘ４０重量％、炭酸カルシウム（備北粉化工業社製、ＰＯ１５０Ｂ−１０）重量４８％、二酸化チタン（堺化学社製、ルチル型）１２重量％]２０重量部、ポリプロピレン単独重合体Ｙ３０重量部、プロピレン−エチレン−ブテン共重合体（ＭＦＲ＝３ｇ／１０分、プロピレン成分９０．５％、エチレン成分２．５％、ブテン成分７％、冷キシレン可溶分１．６重量％）５０重量部とした以外は実施例１と同様の方法で、発泡層（Ａ）、中間層（Ｂ）、及び表面層（Ｃ）の３層構成の積層ポリオレフィン系発泡フィルムを得た。
本フィルムの組成、特性値を表２に示す。本フィルムは中間層（Ｂ）に発泡が起こっており、実質的な発泡層の厚みが厚くなるため、実施例１のフィルムと比較して見かけ比重が小さく、隠蔽性も良好であったが表面強度の弱いものであった。製膜性については、特にカール等の発生もなく、問題なかった。
【００４９】
［比較例２］
実施例１において、中間層（Ｂ）を、表２に示すとおりポリプロピレン単独重合体Ｙ１００重量部に変えた以外は実施例１と同様の方法で、発泡層（Ａ）、中間層（Ｂ）及び表面層（Ｃ）の３層構成の積層ポリオレフィン系発泡フィルムを得た。
本フィルムの組成、特性値を表２に示す。本フィルムは、実施例１のフィルムと比較して、見かけ比重、隠蔽性とも同等であったがフィルムの柔軟性に欠け、表面強度が弱いものであった。製膜性については、特にカール等の発生もなく、問題なかった。
【００５０】
［比較例３］
実施例１において、中間層（Ｂ）を表２に示すとおりプロピレン−エチレン−ブテン共重合体（ＭＦＲ＝３ｇ／１０分、プロピレン成分９０．５％、エチレン成分２．５％、ブテン成分７％、冷キシレン可溶分１．６重量％）１００重量部に変えた以外は実施例１と同様の方法で、発泡層（Ａ）、中間層（Ｂ）、及び表面層（Ｃ）の３層構成の積層ポリオレフィン系発泡フィルムを得た。
本フィルムの組成、特性値を表２に示す。本フィルムは、実施例１のフィルムと比較して見かけ比重は同等で、隠蔽性が若干劣る程度であったが、表面強度が弱いものであった。製膜性についてはフィルムの「腰」感が無く、破れ易く、カールの激しいものとなり、フィルム取り扱い時の作業性が悪いものであった。
【００５１】
［比較例４］
実施例１において、表面層（Ｃ）の組成を、プロピレン−エチレン−ブテン共重合体（ＭＦＲ＝３ｇ／１０分、プロピレン成分９０．５％、エチレン成分２．５％、ブテン成分７％、冷キシレン可溶分１．６重量％）５０重量部、ポリプロピレン単独重合体Ｙ５０重量部に変えた以外は実施例１と同様の方法で、発泡層（Ａ）、中間層（Ｂ）、及び表面層（Ｃ）の３層構成の積層ポリオレフィン系発泡フィルムを得た。比較例４のフィルムの組成、特性値を表３に示す。本フィルムは、実施例１のフィルムと比較して、見かけ比重、隠蔽性とも同等であったが表面強度の弱いものであった。製膜性については特に問題はなかった。
【００５２】
［比較例５］
実施例１において、延伸後の層構成が、発泡層３５μｍ、中間層３μｍ、表面層２μｍ、合計４０μｍとなるよう、３つの押し出し機から押し出される樹脂量をそれぞれ制御した以外は実施例１と同様の方法で、発泡層（Ａ）、中間層（Ｂ）、及び表面層（Ｃ）の３層構成の積層ポリオレフィン系発泡フィルムを得た。
本フィルムの組成、特性値を表３に示す。本フィルムは、実施例１のフィルムと比較して、見かけ比重、隠蔽性とも小さく良好であったが、表面強度の弱いフィルムであった。製膜性についてはフィルムの「腰」感が弱く、取り扱い性に若干問題があった。
【００５３】
【表１】
2006326889.tif 000002
【００５４】
【表２】
2006326889.tif 000003
【００５５】
【表３】
2006326889.tif 000004
注）表１，２，３中、Ｐｒ−Ｅｔ−Ｂｕはプロピレン−エチレン−ブテン共重合体を指す。
【産業上の利用可能性】
【００５６】
以上説明したように、本発明の積層ポリオレフィン系発泡フィルムは、表面強度向上と隠蔽性付与・低比重化とを両立した、包装材料として好適なフィルムであり、産業界に寄与すること大である。